Brevet FR2565998A1 — publié le 19851220

Procédé de soudage par fusion avec apport de métal à l'arc sous gaz inerte d'acier inoxydable ferritique La présente invention concerne un procédé de soudage par fusion avec apport de métal à l'arc sous gaz inerte de pièces en acier inoxydable ferritique stabilisé à carbone limité et 17% à 30% en poids de chrome. L'on peut avoir lors de fabrication de pièces ou appareils en acier inoxydable ferritique à souder des joints répondant à des critères de caractéristiques mécaniques et de tenue à la corrosion. Si l'on utilise comme métal d'apport pour la soudure un acier inoxydable austénitique, la soudure obtenue risque d'être sensible à la corrosion intergranulaire et à la corrosion sous tension. L'invention a pour but de procurer un joint soudé sur pièces en acier inoxydable ferritique qui soit exempt de risques de corrosion intergranulaire et de corrosion sous tension et assure ainsi une longue durée de fonctionnement sans nécessiter d'arrêt pour réparation de soudures. Le procédé selon l'invention est caractérisé en ce que l'on utilise un fil d'apport en acier inoxydable ferritique stabilisé à carbone limité et à teneurs en poids de 17 à 18,5% de chrome, 2% à 2,5% de molybdène et 0,4 à 0,6% de titane. De préférence, l'acier inoxydable ferritique du métal d'apport est à moins de 0,03% de carbone, moins de 0,5% de silicium, moins de 0,4% de manganèse, moins de 0,025% de phosphore, et moins de 0,01% de soufre. Il est décrit ci-après, à titre d'exemple, les compositions précises d'un acier inoxydable ferritique pour faisceaux de tubes d'échange de chaleur dits "en épingle" et du métal d'apport utilisé pour leur soudage bout à bout. Les tubes d'échange de chaleur sont en acier inoxydable ferritique de la nuance Z2 CT 18 (17 à 18,5% de chrome, moins de 0,03% de carbone, moins de 0,5% de silicium, moins de 1% de manganèse, moins de 0,03% de phosphore, moins de 0,01% de soufre, moins de 0,50% de nickel, au plus 0,1% de molybdène, moins de 0,1% de cuivre, moins de 0,05% d'aluminium, au plus 0,02% d'azote, avec une teneur en titane égale à 15 fois la somme carbone + azote, ce produit étant toutefois inférieur à 0,75%, et la somme azote + carbone inférieure ou égale à 0,04%). Le métal d'apport est un acier inoxydable ferritique au molybdène-titane en fil de soudage de nuance voisine de celle des matériaux de base (commercialisé par la Société UDDEHOLM) de composition chimique 0,017% de carbone, 0,41% de silicium, 0,31% de manganèse, 0,019% de phosphore, 0,007% de soufre, 18,4% de chrome, 2,11% de molybdène, 0,48% de titane et 0,011% d'azote. REVENDICATIONS 1/ Procédé de soudage par fusion avec apport de métal à l'arc sous gaz inerte de pièces en acier inoxydable ferritique stabilisé à carbone limité et 17 à 30% en poids de chrome, caractérisé en ce que l'on utilise un métal d'apport en acier inoxydable ferritique stabilisé à carbone limité et à teneurs en poids de 17% à- 18,5% de chrome, 2 à 2,5% de molybdène et 0,4 à 0,6% de titane. 2/ Procédé selon la revendication 1, caractérisé en ce que l'acier inoxydable ferritique du métal d'apport est à moins de 0,03% de carbone, moins de 0,5% de silicium, moins de 0,4% de manganèse, moins de 0,025% de phosphore et moins de 0,01% de soufre.